СТЕНОВАЯ ПАНЕЛЬ

Полезная модель относится к промышленности строительных материалов, в частности к производству стеновых панелей. Наиболее близким техническим решением к предлагаемому устройству стеновой панели является стеновая панель, включающая слой бетона со стальной арматурой внутри него (См. патент RU №2418922, опубл. 20.05.2011).
Недостатком известной конструкции стеновой панели является высокие энергетические затраты и трудоемкость при изготовлении, а также низкая звукоизоляция, большой вес.
Технической задачей предлагаемой конструкции является снижение энергетических и трудовых затрат при изготовлении, повышение характеристик звукоизоляции, снижение веса панели.
Для решения поставленной задачи стеновая панель, включает слой бетона со стальной арматурой внутри него, причем стальная арматура диаметром 3-6 мм выполнена в виде плоских каркасов, установленных в параллельных плоскостях, перпендикулярных наибольшим внешним плоскостям панели, с шагом, равным 4-20 толщины стеновой панели, и по краям стеновой панели, причем в устройстве используется легкий бетон, состав которого содержит следующие компоненты, мас.%:
Полуводный гипс
62-72
Портландцемент
18-25
Отход целлюлозно-бумажного производства
(скоп) (в пересчете на сухое вещество)
0,5-12
Лигносульфонаты технические
(в пересчете на сухое вещество)
0,15-1,5
Сода кальцинированная
0,05-0,2
Песок кварцевый
остальное до 100%,
при водоцементном отношении 2,0-3,5.
Отличительной особенностью предлагаемого устройства стеновой панели является то, что стальная арматура диаметром 3-6 мм выполнена в виде плоских каркасов, установленных в параллельных плоскостях перпендикулярных наибольшим внешним плоскостям панели с шагом равным 4-20 толщины стеновой панели и по краям стеновой панели, причем в устройстве используется легкий бетон, состав которого содержит следующие компоненты, мас.%:
Полуводный гипс
62-72
Портландцемент
18-25
Отход целлюлозно-бумажного производства
(скоп) (в пересчете на сухое вещество)
0,5-12
Лигносульфонаты технические
(в пересчете на сухое вещество)
0,15-1,5
Сода кальцинированная
0,05-0,2
Песок кварцевый
остальное до 100%,
при водоцементном отношении 2,0-3,5.
Сущность полезной модели поясняется чертежом, где на фиг. 1 представлен поперечный разрез стеновой панели, на фиг. 2 - разрез по А-А фиг. 1, на фиг. 3 - арматурный каркас панели.
Стеновая панель включает слой бетона 1 со стальной арматурой внутри него. Стальная арматура диаметром 3-6 мм выполнена в виде плоских каркасов 2, установленных в параллельных плоскостях, перпендикулярных наибольшим внешним плоскостям панели 3, 4, с шагом, равным 4-20 толщины стеновой панели h, и по краям стеновой панели, причем в устройстве используется легкий бетон, состав которого содержит следующие компоненты, мас.%:
Полуводный гипс
62-72
Портландцемент
18-25
Отход целлюлозно-бумажного производства
(скоп) (в пересчете на сухое вещество)
0,5-12
Лигносульфонаты технические
(в пересчете на сухое вещество)
0,15-1,5
Сода кальцинированная
0,05-0,2
Песок кварцевый
остальное до 100%,
при водоцементном отношении 2,7-3,5.
Стеновая панель изготавливается следующим образом.
Заранее отдозированные компоненты смеси загружают в растворосмеситель (например, СБ-148) в определенной последовательности: вода, цемент, лигносульфонаты, сода, скоп, песок, смесь перемешивается в течение не менее 1 минуты, далее загружают гипс. Подают сигнал на движение смесителей к заливаемой форме. Во время движения смесителя происходит перемешивание гипса в течение 1÷2 минут. По прибытии смесителей на место укладки отключают смесители. Подготовленную смесь заливают в форму с установленными арматурными каркасами 2.
Тепловлажностная обработка, равно как и длительная сушка, панели из данной сырьевой смеси не требуется.
Через 60-120 минут легкий бетон имеет 30% требуемой прочности и изделие распалубливают.
Пример. В производственных условиях был изготовлен опытный образец стеновой панели длиной 5890 мм, высотой 2690 мм и толщиной 80 мм., содержащей следующие компоненты, мас.%:
Полуводный гипс
63
Портландцемент
18
Отход целлюлозно-бумажного производства
(скоп) (в пересчете на сухое вещество)
8
Лигносульфонаты технические
(в пересчете на сухое вещество)
0,5
Сода кальцинированная
0,1
Песок кварцевый
остальное до 100%,
при водоцементном отношении 2,8.
В каркасах использовалась арматурная сталь диаметром 4 мм.
Низкая теплопроводность бетонного слоя 0,47 Вт/м*°С в отличие от тяжелого бетона (>2,0 Вт/м*°С) позволяет уменьшить толщину бетона и снизить вес конструкции.
В процессе изготовления было установлено, что предлагаемое устройство стеновой панели обеспечивает упрощение технологии, снижение трудоемкости, сокращение сроков изготовления, а индекс изоляции воздушного шума готовой панели составляет 52 дБ, что удовлетворяет требованиям строительных норм по звукоизоляции стенами и перегородками СП 51.13330.2011.